Способы изготовления полотен, содержащих перфорированные зоны

1. Способ изготовления нетканого полотна, содержащего перфорированные зоны, содержащий этапы, на которых:
продвигают нетканое полотно в направлении движения в машине;
ослабляют нетканое полотно в множестве первых мест в первой зоне нетканого полотна для формирования первого множества ослабленных мест, расположенных в виде первой структуры;
ослабляют нетканое полотно в множестве вторых мест во второй зоне нетканого полотна для формирования второго множества ослабленных мест, расположенных в виде второй структуры, отличной от первой структуры, при этом первая зона расположена позади второй зоны по отношению к направлению движения в машине;
пошагово вытягивают нетканое полотно для локального растяжения участков нетканого полотна в направлении, в сущности параллельном направлению поперек движения в машине, чтобы вызвать разрывы нетканого полотна в некоторых ослабленных местах из первого и второго множеств ослабленных мест в первой и второй зонах; и
прилагают к нетканому полотну силу натяжения в сущности в направлении поперек движения в машине, чтобы вызвать дальнейший разрыв нетканого полотна в некоторых ослабленных местах из первого и второго множеств ослабленных мест в первой и второй зонах и сформировать:
множество первых отверстий в нетканом полотне в местах, совпадающих с некоторыми ослабленными местами первого множества ослабленных мест в первой зоне; и
множество вторых отверстий в нетканом полотне в местах, совпадающих с некоторыми ослабленными местами второго множества ослабленных мест во второй зоне;
при этом ширина нетканого полотна в направлении поперек движения в машине после этапа приложения силы натяжения в сущности одинакова в первой зоне и во второй зоне.
2. Способ по п. 1, характеризующийся тем, что отверстия в первой зоне отличаются по эффективной площади отверстия от отверстий во второй зоне.
3. Способ по п. 1, характеризующийся тем, что отверстия в первой зоне имеют в сущности такую же эффективную площадь отверстия, что и отверстия во второй зоне.
4. Способ по п. 1, характеризующийся тем, что после этапа приложения силы натяжения ширина нетканого полотна в направлении поперек движения в машине в первой зоне не более, чем на 3 мм отличается от ширины нетканого полотна в направлении поперек движения в машине во второй зоне.
5. Способ по п. 1, характеризующийся тем, что после этапа приложения силы натяжения ширина нетканого полотна в направлении поперек движения в машине в первой зоне не более, чем на 2 мм отличается от ширины нетканого полотна в направлении поперек движения в машине во второй зоне.
6. Способ по п. 1, характеризующийся тем, что каждый из этапов ослабления содержит дополнительное скрепление нетканого полотна.
7. Способ по п. 6, характеризующийся тем, что этап дополнительного скрепления содержит дополнительное скрепление нетканого полотна валиком дополнительного скрепления, имеющим первую структуру из протяженных в радиальном направлении наружу выступов, расположенных на наружной боковой поверхности валика дополнительного скрепления, и вторую структуру из протяженных в радиальном направлении наружу выступов, расположенных на наружной боковой поверхности валика дополнительного скрепления.
8. Способ по п. 7, характеризующийся тем, что первая структура из протяженных в радиальном направлении наружу выступов является протяженной примерно по 50% обхвата валика дополнительного скрепления в направлении вращения валика.
9. Способ по п. 7, характеризующийся тем, что первая структура из протяженных в радиальном направлении наружу выступов является протяженной менее, чем по 50% обхвата валика дополнительного скрепления в направлении вращения валика.
10. Способ по п. 6, содержащий пропускание нетканого полотна через зазор на этапе дополнительного скрепления.
11. Способ по п. 1, характеризующийся тем, что этапы ослабления содержат приложение к нетканому полотну тепла или давления.
12. Способ по п. 1, характеризующийся тем, что сила натяжения в направлении поперек движения в машине находится в диапазоне от примерно 13 граммов до примерно 17 граммов.
13. Способ по п. 1, характеризующийся тем, что пошаговое вытяжение в сущности постоянно в первой зоне и второй зоне.
14. Способ изготовления нетканого полотна, содержащего перфорированные зоны, содержащий этапы, на которых:
обеспечивают неперфорированное нетканое полотно, содержащее:
первое множество ослабленных мест, расположенных в виде первой структуры в первой зоне; и
второе множество ослабленных мест, расположенных в виде второй структуры, отличной от первой структуры, во второй зоне;
продвигают нетканое полотно в направлении движения в машине таким образом, чтобы первая зона была расположена позади второй зоны по отношению к направлению движения в машине;
пошагово вытягивают нетканое полотно для локального растяжения участков нетканого полотна в направлении, в сущности параллельном направлению поперек движения в машине, чтобы вызвать разрывы нетканого полотна в некоторых ослабленных местах из первого и второго множеств ослабленных мест в первой и второй зонах; и
прилагают к нетканому полотну силу натяжения в сущности в направлении поперек движения в машине, чтобы вызвать дальнейший разрыв нетканого полотна в некоторых ослабленных местах из первого и второго множеств ослабленных мест в первой и второй зонах и сформировать:
множество первых отверстий в нетканом полотне в местах, совпадающих с некоторыми ослабленными местами первого множества ослабленных мест в первой зоне; и
множество вторых отверстий в нетканом полотне в местах, совпадающих с некоторыми ослабленными местами второго множества ослабленных мест во второй зоне;
при этом ширина нетканого полотна в направлении поперек движения в машине после этапа приложения силы натяжения в сущности одинакова в первой зоне и во второй зоне.
15. Способ по п. 14, характеризующийся тем, что отверстия в первой зоне отличаются по эффективной площади отверстия от отверстий во второй зоне.
16. Способ по п. 14, характеризующийся тем, что отверстия в первой зоне имеют в сущности такую же эффективную площадь отверстия, что и отверстия во второй зоне.
17. Способ по п. 14, характеризующийся тем, что после этапа приложения силы натяжения ширина нетканого полотна в направлении поперек движения в машине в первой зоне не более, чем на 3 мм отличается от ширины нетканого полотна в направлении поперек движения в машине во второй зоне.
18. Способ по п. 14, характеризующийся тем, что первое и второе множества ослабленных мест формируют путем дополнительного скрепления неперфорированного полотна.
19. Способ изготовления нетканого полотна, содержащего перфорированные зоны, содержащий этапы, на которых:
обеспечивают нетканое полотно, содержащее:
первое множество ослабленных мест, расположенных в виде первой структуры в первой зоне; и
второе множество ослабленных мест, расположенных в виде второй структуры, отличной от первой структуры, во второй зоне;
продвигают нетканое полотно в направлении движения в машине таким образом, чтобы первая зона была расположена позади второй зоны по отношению к направлению движения в машине; и
прилагают к нетканому полотну силу натяжения в сущности в направлении поперек движения в машине, чтобы вызвать дальнейший разрыв нетканого полотна в некоторых ослабленных местах из первого и второго множеств ослабленных мест в первой и второй зонах и сформировать:
множество первых отверстий в нетканом полотне в местах, совпадающих с некоторыми ослабленными местами первого множества ослабленных мест в первой зоне; и
множество вторых отверстий в нетканом полотне в местах, совпадающих с некоторыми ослабленными местами второго множества ослабленных мест во второй зоне, при этом каждое отверстие из множества первых отверстий имеет эффективную площадь отверстия,
отличную от эффективной площади отверстия для множества вторых отверстий.
20. Способ по п. 19, содержащий пошаговое вытяжение нетканого полотна, выполняемое до этапа приложения силы натяжения, для локального растяжения участков нетканого полотна в направлении, в сущности параллельном направлению поперек движения в машине.
21. Способ по п. 19, характеризующийся тем, что ширина нетканого полотна в направлении поперек движения в машине после этапа приложения силы натяжения в сущности одинакова в первой зоне и во второй зоне.
22. Способ изготовления нетканого полотна, содержащего перфорированные зоны, содержащий этапы, на которых:
продвигают нетканое полотно в направлении движения в машине;
ослабляют нетканое полотно в множестве первых мест в первой зоне нетканого полотна для формирования первого множества ослабленных мест, расположенных в виде первой структуры;
ослабляют нетканое полотно в множестве вторых мест во второй зоне нетканого полотна для формирования второго множества ослабленных мест, расположенных в виде второй структуры, отличной от первой структуры, при этом первая зона расположена позади второй зоны по отношению к направлению движения в машине;
пошагово вытягивают нетканое полотно для локального растяжения участков нетканого полотна в направлении, в сущности параллельном направлению поперек движения в машине, чтобы вызвать разрывы нетканого полотна в некоторых ослабленных местах из первого и второго множеств ослабленных мест в первой и второй зонах; и
прилагают к нетканому полотну силу натяжения в сущности в направлении поперек движения в машине, чтобы вызвать дальнейший разрыв нетканого полотна в некоторых ослабленных местах из первого и второго множеств ослабленных мест в первой и второй зонах и сформировать:
множество первых отверстий в нетканом полотне в местах, совпадающих с некоторыми ослабленными местами первого множества ослабленных мест в первой зоне; и
множество вторых отверстий в нетканом полотне в местах, совпадающих с некоторыми ослабленными местами второго множества ослабленных мест во второй зоне;
при этом ширина нетканого полотна в направлении поперек движения в машине после этапа приложения силы натяжения в сущности одинакова в первой зоне и во второй зоне.
23. Способ по п. 22, характеризующийся тем, что отверстия в первой зоне отличаются по эффективной площади отверстия от отверстий во второй зоне.
24. Способ по п. 22, характеризующийся тем, что отверстия в первой зоне имеют в сущности такую же эффективную площадь отверстия, что и отверстия во второй зоне.
25. Способ по любому из пп. 22-24, характеризующийся тем, что после этапа приложения силы натяжения ширина нетканого полотна в направлении поперек движения в машине в первой зоне не более, чем на 3 мм отличается от ширины нетканого полотна в направлении поперек движения в машине во второй зоне.
26. Способ по любому из пп. 22-24, характеризующийся тем, что после этапа приложения силы натяжения ширина нетканого полотна в направлении поперек движения в машине в первой зоне не более, чем на 2 мм отличается от ширины нетканого полотна в направлении поперек движения в машине во второй зоне.
27. Способ по любому из пп. 22-24, характеризующийся тем, что каждый из этапов ослабления содержит дополнительное скрепление нетканого полотна.
28. Способ по п. 27, характеризующийся тем, что этап дополнительного скрепления содержит дополнительное скрепление нетканого полотна валиком дополнительного скрепления, имеющим первую структуру из протяженных в радиальном направлении наружу выступов, расположенных на наружной боковой поверхности валика дополнительного скрепления, и вторую структуру из протяженных в радиальном направлении наружу выступов, расположенных на наружной боковой поверхности валика дополнительного скрепления.
29. Способ по п. 28, характеризующийся тем, что первая структура из протяженных в радиальном направлении наружу выступов является протяженной примерно по 50% обхвата валика дополнительного скрепления в направлении вращения валика.
30. Способ по п. 28, характеризующийся тем, что первая структура из протяженных в радиальном направлении наружу выступов является протяженной менее, чем по 50% обхвата валика дополнительного скрепления в направлении вращения валика.
31. Способ по п. 27, содержащий пропускание нетканого полотна через зазор на этапе дополнительного скрепления.
32. Способ по любому из пп. 22-24, характеризующийся тем, что этапы ослабления содержат приложение к нетканому полотну тепла или давления.
33. Способ по любому из пп. 22-24, характеризующийся тем, что сила натяжения в направлении поперек движения в машине находится в диапазоне от примерно 13 граммов до примерно 17 граммов.
34. Способ по любому из пп. 22-24, характеризующийся тем, что пошаговое вытяжение в сущности постояннов первой зоне и второй зоне.
35. Способ изготовления нетканого полотна, содержащего перфорированные зоны, содержащий этапы, на которых:
обеспечивают неперфорированное нетканое полотно, содержащее:
первое множество ослабленных мест, расположенных в виде первой структуры в первой зоне; и
второе множество ослабленных мест, расположенных в виде второй структуры, отличной от первой структуры, во второй зоне;
продвигают нетканое полотно в направлении движения в машине таким образом, чтобы первая зона была расположена позади второй зоны по отношению к направлению движения в машине;
пошагово вытягивают нетканое полотно для локального растяжения участков нетканого полотна в направлении, в сущности параллельном направлению поперек движения в машине, чтобы вызвать разрывы нетканого полотна в некоторых ослабленных местах из первого и второго множеств ослабленных мест в первой и второй зонах; и
прилагают к нетканому полотну силу натяжения в сущности в направлении поперек движения в машине, чтобы вызвать дальнейший разрыв нетканого полотна в некоторых ослабленных местах из первого и второго множеств ослабленных мест в первой и второй зонах и сформировать:
множество первых отверстий в нетканом полотне в местах, совпадающих с некоторыми ослабленными местами первого множества ослабленных мест в первой зоне; и
множество вторых отверстий в нетканом полотне в местах, совпадающих с некоторыми ослабленными местами второго множества ослабленных мест во второй зоне;
при этом ширина нетканого полотна в направлении поперек движения в машине после этапа приложения силы натяжения в сущности одинакова в первой зоне и во второй зоне.
36. Способ по п. 35, характеризующийся тем, что отверстия в первой зоне отличаются по эффективной площади отверстия от отверстий во второй зоне.
37. Способ по п. 35, характеризующийся тем, что отверстия в первой зоне имеют в сущности такую же эффективную площадь отверстия, что и отверстия во второй зоне.
38. Способ по любому из пп. 35-37, характеризующийся тем, что после этапа приложения силы натяжения ширина нетканого полотна в направлении поперек движения в машине в первой зоне не более, чем на 3 мм отличается от ширины нетканого полотна в направлении поперек движения в машине во второй зоне.
39. Способ по любому из пп. 35-37, характеризующийся тем, что первое и второе множества ослабленных мест формируют путем дополнительного скрепления неперфорированного полотна.
40. Способ изготовления нетканого полотна, содержащего перфорированные зоны, содержащий этапы, на которых:
обеспечивают нетканое полотно, содержащее:
первое множество ослабленных мест, расположенных в виде первой структуры в первой зоне; и
второе множество ослабленных мест, расположенных в виде второй структуры, отличной от первой структуры, во второй зоне;
продвигают нетканое полотно в направлении движения в машине таким образом, чтобы первая зона была расположена позади второй зоны по отношению к направлению движения в машине; и
прилагают к нетканому полотну силу натяжения в сущности в направлении поперек движения в машине, чтобы вызвать дальнейший разрыв нетканого полотна в некоторых ослабленных местах из первого и второго множеств ослабленных мест в первой и второй зонах и сформировать:
множество первых отверстий в нетканом полотне в местах, совпадающих с некоторыми ослабленными местами первого множества ослабленных мест в первой зоне; и
множество вторых отверстий в нетканом полотне в местах, совпадающих с некоторыми ослабленными местами второго множества ослабленных мест во
второй зоне, при этом каждое отверстие из множества первых отверстий имеет эффективную площадь отверстия, отличную от эффективной площади отверстия для множества вторых отверстий.
41. Способ по п. 40, содержащий пошаговое вытяжение нетканого полотна, выполняемое до этапа приложения силы натяжения, для локального растяжения участков нетканого полотна в направлении, в сущности параллельном направлению поперек движения в машине.
42. Способ по п. 40 или 41, характеризующийся тем, что ширина нетканого полотна в направлении поперек движения в машине после этапа приложения силы натяжения в сущности одинакова в первой зоне и во второй зоне.